(57)【要約】【課題】  光触媒活性が高く、新規なアナターゼ型結晶構造を有するチタニアとその製造方法を提供する。【解決手段】  ナノサイズのアナターゼ型チタニア微結晶が稠密に充填され、各微結晶の結晶面同士が直接接していることを特徴とするチタニアナノ微結晶集合体、及びその製造方法であって、疎水性ブロックと親水性ブロックを有するブロック共重合体及び陽イオン界面活性剤を含む水溶液と、有機溶媒に溶解されたチタンアルコキシドを反応させてチタニアゾルを得る工程と、該チタニアゾルを焼成する工程を含むことを特徴とするチタニアナノ微結晶集合体の製造方法。【選択図】  図１
2005075662.tif 000002
【特許請求の範囲】
【請求項１】
ナノサイズのアナターゼ型チタニア微結晶が稠密に充填され、各微結晶の結晶面同士が直接接していることを特徴とするチタニアナノ微結晶集合体。
【請求項２】
疎水性ブロックと親水性ブロックを有するブロック共重合体及び陽イオン界面活性剤を含む水溶液と、有機溶媒に溶解されたチタンアルコキシドを反応させてチタニアゾルを得る工程と、該チタニアゾルを焼成する工程を含むことを特徴とするチタニアナノ微結晶集合体の製造方法。
【請求項３】
前記疎水性ブロックと親水性ブロックを有するブロック共重合体が、ポリオキシエチレンブロック−ポリオキシプロピレンブロック−ポリオキシエチレンブロックであることを特徴とする請求項２に記載のチタニアナノ微結晶集合体の製造方法。
【請求項４】
前記陽イオン界面活性剤が、長鎖アルキル基含有ハロゲン化４級アンモニウム塩であることを特徴とする請求項２又は３に記載のチタニアナノ微結晶集合体の製造方法。
【請求項５】
前記チタニアゾルの焼成を、２８０〜３５０℃で、５時間〜３５日行うことを特徴とする請求項２乃至４のいずれかに記載のチタニアナノ微結晶集合体の製造方法。
【請求項６】
前記有機溶媒が、ジケトン類であることを特徴とする請求項２乃至５のいずれかに記載のチタニアナノ微結晶集合体の製造方法。
【請求項７】
ナノサイズのアナターゼ型チタニア微結晶が稠密に充填され、各微結晶の結晶面同士が直接接しているチタニアナノ微結晶集合体に色素が吸着していることを特徴とする色素増感型チタニアナノ微結晶集合体。
【請求項８】
疎水性ブロックと親水性ブロックを有するブロック共重合体及び陽イオン界面活性剤を含む水溶液と、有機溶媒に溶解されたチタンアルコキシドを反応させてチタニアゾルを得る工程と、該チタニアゾルを乾燥又は焼成する工程と、該乾燥又は焼成されたチタニアナノ微結晶集合体に色素を吸着させる工程を含むことを特徴とする色素増感型チタニアナノ微結晶集合体の製造方法。
【請求項９】
ナノサイズのアナターゼ型チタニア微結晶が稠密に充填され、各微結晶の結晶面同士が直接接していることを特徴とするチタニアナノ微結晶集合体から成る光触媒。
【請求項１０】
ナノサイズのアナターゼ型チタニア微結晶が稠密に充填され、各微結晶の結晶面同士が直接接していることを特徴とするチタニアナノ微結晶集合体から成る光電変換素子。
【請求項１１】
ナノサイズのアナターゼ型チタニア微結晶が稠密に充填され、各微結晶の結晶面同士が直接接しているチタニアナノ微結晶集合体に色素が吸着されていることを特徴とする色素増感型太陽電池。
【請求項１２】
疎水性ブロックと親水性ブロックを有するブロック共重合体及び陽イオン界面活性剤を含む水溶液と、有機溶媒に溶解されたチタンアルコキシドを反応させてチタニアゾルを得る工程と、該チタニアゾルを透明電極上に塗布・乾燥させる工程と、得られたチタニア乾燥膜に色素増感剤を吸着させて電極とする工程を含むことを特徴とするチタニアナノ微結晶集合体から成る色素増感型太陽電池の製造方法。
【発明の詳細な説明】
【技術分野】
【０００１】
本発明は、光触媒活性に優れたアナターゼ型チタニア微結晶集合体、及びその製造方法に関する。又、アナターゼ型チタニア微結晶集合体から成る光触媒、及び太陽電池に関する。
【背景技術】
【０００２】
チタニア（二酸化チタン）は、優れた紫外線吸収性および吸着性等の特性を有することから、従来より、顔料、塗料、化粧料、紫外線遮断材、触媒、触媒担体および各種のエレクトロニクス材料等に利用されている。さらに、最近では、チタニアそのものが持つ光触媒活性に大きな関心が寄せられている。チタニアの優れた光触媒活性は、有害有機物の分解、大気汚染物質の除去、殺菌・抗菌等を目的として実用化されてもいる。
【０００３】
このようなチタニアの光触媒活性については、ルチル相よりもアナターゼ相のものが高いことが知られており、さらにチタニアの光触媒特性を向上させる方法として、チタニアの比表面積を増大させることが検討されている。たとえば、チタニアをナノスケールの微粒子あるいは結晶としたり、薄片状、チューブ状あるいは多孔質体とすること等の多くの試みがなされている。
【０００４】
チタニア中のアナターゼ型結晶構造の含有率を高めるため、例えば、イルメナイトを原料として硫酸法により硫酸化チタンを得て、この硫酸化チタンを加熱分解してメタチタン酸（Ｔｉ（ＯＨ）2またはＴｉＯ2・Ｈ2Ｏ）を作製し、さらにこのメタチタン酸を硝酸などの一塩基酸で解膠する方法が知られている。
【０００５】
また、蒸留を繰り返して精製された四塩化チタン、（ＮＨ4）2（ＴｉＯ（Ｃ2Ｏ4）2）およびイソプロピルチタネート等がチタニア原料として検討されている。例えば、イソプロピルチタネート等と、トリエタノールアミンおよびエチレングリコールとを反応させて得られる前駆体から、チタニア粉末を製造する方法が記載されている。
【０００６】
さらに、最近開発されているゾル−ゲル法によれば、イソプロピルチタネート等のチタンアルコキサイドを出発原料として用い、それにアセチルアセトネート等の調節剤を添加した上で加熱することにより、粉末状、繊維状、フィルム状などのチタニアが得られるようになっている。
【０００７】
しかしながら、硫酸法を用いた方法で得られるチタンゾルは、ｐＨが１〜２程度の強酸であるため取り扱いが困難であり、製造設備が高価になるなどの問題が見られた。また、得られたチタンゾルをフィルムにした場合、被着体（基材）への接着力に乏しく、被着体から容易に剥がれてしまうという問題も見られた。また、上記イソプロピルチタネート等と、トリエタノールアミンおよびエチレングリコールとを反応させて得られる前駆体から、チタニア粉末を製造する方法で得られるチタニア粉末は、ルチル型結晶構造を１０〜１５％の範囲内で含んでいる。したがって、二酸化チタン中のアナターゼ型結晶構造の含有率が未だ不十分であった。また、ゾル−ゲル法において、チタンアルコキサイドからなるチタンゾル（チタンゾル溶液）は、保存安定性に乏しく、安定して均一な特性を有するチタン化合物を得ることが困難であった。さらに、ゾル−ゲル法を用いて得られるチタニアにおいて、調節剤を添加した場合であってもアナターゼ型結晶構造の含有率が充分高いとは言えなかった。
【０００８】
そこで、下記特許文献１には、ゾルーゲル法において、アナターゼ型結晶構造を高い含有率で含み、高い光触媒能を有するチタニアを製造することを目的として、チタンアルコキシドおよびポリカルボン酸とを予め反応させて前駆体を作成し、該前駆体を焼成することによりアナターゼ型結晶構造が高い含有率のチタニアが得られることが開示されている。
【０００９】
又、下記非特許文献１には、ポリオキシエチレンブロック−ポリオキシプロピレンブロック−ポリオキシエチレンブロックを有するブロック共重合体を含む水溶液と、有機溶媒で修飾されたチタンアルコキシドを反応させて得たチタニアゾルを焼成してアナターゼ型結晶構造が高い含有率のチタニアを得ている。ここで得られたチタニアは、直径１０ｎｍ、ポアサイズ６．５ｎｍ、ＢＥＴ比表面積２０５ｍ2／ｇである。
【００１０】
【特許文献１】特開２０００−３３４３１０号公報
【非特許文献１】Yang,P.;Zhao,D.;Margolese,D.I.;Chmelka,B.F.;Stucky,G.D.,Nature,1998,396,152-155
【発明の開示】
【発明が解決しようとする課題】
【００１１】
上記特許文献１に開示されたチタニアはアナターゼ型結晶構造の含有率が高いものの、その光触媒活性は未だ充分とは言えなかった。
【００１２】
そこで、本発明は、光触媒活性が高く、従来のアナターゼ型結晶構造とは相違する、新規なアナターゼ型結晶構造を有するチタニアの製造方法を探索することを目的としてなされたものである。
【課題を解決するための手段】
【００１３】
本発明者らは、鋭意研究した結果、ゾルーゲル法において、特定の化合物の存在下に得られたチタニアゲルを用い、特定の条件で焼成することで、上記課題が解決されることを見出し、本発明に到達した。
【００１４】
即ち、第１に、本発明はチタニアナノ微結晶集合体の発明であり、ナノサイズのアナターゼ型チタニア微結晶が稠密に充填され、各微結晶の結晶面同士が直接接していることを特徴とする。本発明のチタニアナノ微結晶集合体は、新規なアナターゼ型結晶構造を有するものであり、従来のアナターゼ型チタニアと比べて、優れた光触媒活性を示す。
【００１５】
第２に、本発明はチタニアナノ微結晶集合体の製造方法の発明であり、疎水性ブロックと親水性ブロックを有するブロック共重合体及び陽イオン界面活性剤を含む水溶液と、有機溶媒で修飾されたチタンアルコキシドを反応させてチタニアゾルを得る工程と、該チタニアゾルを焼成する工程を含むことを特徴とする。非イオン性界面活性剤である疎水性ブロックと親水性ブロックを有するブロック共重合体と、陽イオン界面活性剤を併用することにより、ブロック共重合体のみを用いた場合と比べて、ミセルサイズを小さくし、ミセルをルーズにすると考えられる。ルーズなミセルが集まることにより、直径１０ｎｍ以下の微粒子が稠密に充填した集合体を形成する場を与えるものと考えられる。
【００１６】
本発明のチタニアナノ微結晶集合体の製造方法において、疎水性ブロックと親水性ブロックを有するブロック共重合体が、ポリオキシエチレンブロック−ポリオキシプロピレンブロック−ポリオキシエチレンブロックであることが好ましい。このブロック共重合体は、下記一般式で表される。ここで、ｐ及びｒは２０以上であり、１００以上が好ましく、ｑは１０以上であり、５０以上が好ましい。
【００１７】
【化１】
2005075662.tif 000003
【００１８】
本発明のチタニアナノ微結晶集合体の製造方法において、陽イオン界面活性剤が、長鎖アルキル基含有ハロゲン化４級アンモニウム塩であることが好ましい。具体的には、Ｃ１０〜２０程度の長鎖アルキル基と３個のメチル基を有するハロゲン化４級アンモニウム塩が挙げられる。
【００１９】
本発明のチタニアナノ微結晶集合体の製造方法において、焼成条件は必ずしも限定されず、従来行われて来た４００〜５００℃程度で焼成することができる。ただし、光触媒活性を高めるためには、チタニアゾルの焼成を比較的低い温度、例えば２８０〜３５０℃で、５時間〜３５日間行うことが好ましい。なお、焼成時間としては、２８０〜３００℃では、５日〜３５日間が好ましく、３００〜３３０℃では、２０時間〜１０日が好ましく、３３０〜３５０℃では、５時間〜２日が好ましい。
【００２０】
本発明のチタニアナノ微結晶集合体の製造方法において、有機溶媒は、チタンアルコキシドが急速に反応して非アナターゼ型チタニアとなることを抑制する機能を有する。有機溶媒として、アルコールや多座配位子化合物等が用いられる。この中で、ジケトン類が好ましく、特にアセチルアセトンが好ましい。
【００２１】
第３に、本発明は色素増感型チタニアナノ微結晶集合体の発明であり、ナノサイズのアナターゼ型チタニア微結晶が稠密に充填され、各微結晶の結晶面同士が直接接しているチタニアナノ微結晶集合体に色素が吸着していることを特徴とする。チタニアナノ微結晶集合体を色素増感型とすることで、受光時の陽イオンと電子の分離が容易となる。
【００２２】
第４に、本発明は上記色素増感型チタニアナノ微結晶集合体の製造方法の発明であり、疎水性ブロックと親水性ブロックを有するブロック共重合体及び陽イオン界面活性剤を含む水溶液と、有機溶媒に溶解されたチタンアルコキシドを反応させてチタニアゾルを得る工程と、該チタニアゾルを乾燥又は焼成する工程と、該乾燥又は焼成されたチタニアナノ微結晶集合体に色素を吸着させる工程を含むことを特徴とする。本発明の製造方法により、簡易な操作で色素増感型チタニアナノ微結晶集合体を製造することが出来る。
【００２３】
第５に、本発明は光触媒の発明であり、ナノサイズのアナターゼ型チタニア微結晶が稠密に充填され、各微結晶の結晶面同士が直接接していることを特徴とするチタニアナノ微結晶集合体から成る光触媒である。
【００２４】
第６に、本発明は光電変換素子の発明であり、ナノサイズのアナターゼ型チタニア微結晶が稠密に充填され、各微結晶の結晶面同士が直接接していることを特徴とするチタニアナノ微結晶集合体から成る光電変換素子である。
【００２５】
第７に、本発明は色素増感型太陽電池の発明であり、ナノサイズのアナターゼ型チタニア微結晶が稠密に充填され、各微結晶の結晶面同士が直接接しているチタニアナノ微結晶集合体に色素を吸着させたことを特徴とする色素増感型太陽電池である。チタニアナノ微結晶集合体に色素を吸着させることにより、可視光でも光電変換を可能にすることができる。本発明の色素増感型太陽電池は、製造工程が簡便で、コストが低く、しかも８％を越える高い光電変換効率が得られる。
【００２６】
第８に、本発明は色素増感型太陽電池の製造方法の発明であり、疎水性ブロックと親水性ブロックを有するブロック共重合体及び陽イオン界面活性剤を含む水溶液と、有機溶媒に溶解されたチタンアルコキシドを反応させてチタニアゾルを得る工程と、該チタニアゾルを透明電極上に塗布・乾燥させる工程と、得られたチタニア乾燥膜に色素増感剤を吸着させて電極とする工程を含むことを特徴とする。本発明により、従来のシリコン太陽電池や化合物半導体太陽電池に比べて、大型の超精密装置を用いることなく、はるかに簡便な工程でチタニアナノ微結晶集合体から成る色素増感型太陽電池を製造することができる。
【発明の効果】
【００２７】
本発明は、新規な結晶構造を有するアナターゼ型チタニア微結晶集合体である。このアナターゼ型チタニア微結晶集合体は、光触媒活性に優れ、光触媒自体として有用である他、色素増感型太陽電池や光電変換素子として用いられる。
【発明を実施するための最良の形態】
【００２８】
本発明において、チタニアゲルを製造する出発原料であるチタンアルコキシドを用いることができる。チタンアルコキシドとしては、例えば、チタンテトラメトキシド、チタンテトラエトキシド、チタンテトライソプロポキシド、チタンテトラ−ｎ−プロポキシド、チタンテトラ−ｎ−ブトキシド、チタンテトライソブトキシド、チタンメトキシプロポキサイド、チタンジクロライドジエトキサイド等が挙げられる。
【００２９】
上記のチタンアルコキシドを溶解する有機溶媒としては、アルコールや多座配位子化合物等を用いることができるが、必ずしもこれらに限定されるものではない。アルコールとしては、イソプロピルアルコール、メトキシプロパノール、ブタノール等が好ましく例示される。多座配位子化合物としては、例えば、ビアセチル、ベンジル、アセチルアセトン等のジケトン化合物が好適な例として示される。特に、アセチルアセトンを用いることが好ましい。これらの多座配位子化合物等は、単独で用いてもよいし、イソプロピルアルコール、メトキシプロパノール、ブタノール等のアルコールと混合して用いてもよい。
【００３０】
上記の有機溶媒中にチタンアルコキシドを、モル比が、有機溶媒：金属アルコキシドとして、３：１〜１：１．５、より好ましくは、１：１ないしはその付近となるように溶解させる。この金属アルコキシド溶液中でアルコキシドは安定化し、後の加水分解反応の速度調整が容易になる。
【００３１】
本発明のアナターゼ型チタニア微結晶集合体は、高い光触媒活性を示す。これらを利用することによって、ホルムアルデヒド等の有害ガスの分解・除去、大気汚染の除去、殺菌・抗菌、水の分解による水素の発生などの機能材料として有用な光触媒活性材料が提供される。
【実施例】
【００３２】
（アナターゼ型チタニアの製造）
ブロックコポリマー（Ｆ１２７：Polyoxyethylene polyoxypropylene block copolymer：(PEO)106(PPO)70(PEO)106）１０％水溶液中にヘキサデシルトリメチル−アンモニウムブロマイド（ＣＴＡＢ：Hexadecyltrimethyltrimethyl-Ammoniumu Bromide）を０．１Ｍになるように溶解し、モル比で界面活性剤の４倍のアセチルアセトン（aoetylaoetone）で修飾したテトライソプロピルオルトチタネート（tetraisopropylorthotitanate）溶液を加え、４０℃で２日撹拌し、次いで８０℃で７日間反応させることで、チタニアゲルが得られた。このチタニアゲルを４００℃〜５００℃で、３０分〜２時間焼成した所、非常に結晶性に優れたアナターゼ型チタニアを得ることができた。このアナターゼ型チタニアを、以下、『ＦＣＴＡＢ−４００〜５００℃−２ｈ』のように表記する。
【００３３】
図１に、本実施例のチタニアの高分解能ＴＥＭ像を示す。図１に示されるように、ナノサイズの高結晶性のアナターゼ型チタニア微粒子が稠密に充填され、各アナターゼ型チタニア微粒子の境界部分には他の結晶構造が存在していないことが分る。
【００３４】
本実施例のチタニアを窒素吸着法で調べたところ、比表面積：１８５ｍ2／ｇ、孔径：９．９４ｎｍ、孔容積：０．６７７ｍｌ／ｇであり、極めて高い比表面積を有することが分った。
【００３５】
本実施例のチタニアの光触媒活性を調べるために、ヨウ素変換試験を行った。ヨウ素変換試験は、下記化学式に示されるように、光反応によりヨウ素イオンからヨウ素が生成されることを利用するもので、図２のような実験結果が得られた。
【００３６】
【化２】
2005075662.tif 000004
【００３７】
図２の結果より、本発明の『ＦＣＴＡＢ−４５０℃−２ｈ』、『ＦＣＴＡＢ−３００℃−７ｄａｙｓ』は、光触媒反応に対するチタニア粒子の標準物質である『Ｐ２５』に比べて、格段に高い光触媒活性を示し、特に、時間経過による反応の鈍化が少ないことが分る。なお、『ＳＴ−０１』（石原産業製）は、高い光触媒活性を示すことが知られたチタニア粒子であり、『ＦＣＴＡＢ−３００℃−７ｄａｙｓ』は、『ＳＴ−０１』を凌ぐ高い光触媒活性を示している。
【００３８】
又、図３は、図２の試験に比べ、全体の容積を２２／５０にした場合のヨウ素変換試験を示す。図３の結果より、本発明の、『ＦＣＴＡＢ−３００℃−７ｄａｙｓ（ＴｉＯ2＋ＫＩ）』は、更に高い光触媒活性を示すことが分る。
【００３９】
（色素増感太陽電池の製造）
上記チタニアを用いた色素増感太陽電池の製造方法を図４に示す。焼成前のチタニアゲルをそのままを透明導電膜に塗布し、第１層とした。乾燥後、ゲルにＰ−２５チタニア粒子を５％混合した試料をその上に塗布し、乾燥し、４５０℃で１時間焼成して第２層とした。その後、Ｎ３色素を２４時間吸着しチタニア電極とした。白金電極を対極とした。
【００４０】
以下の実験条件で、太陽電池の性能を測定した。セルは、５ｍｍ×５ｍｍとし、電解質として０．５ＭのＬｉＩのアセトニトリル溶液に０．０５Ｍ Ｉ2を溶解させたものを用いた。光は、擬似太陽光（オリール社製）：１００ ｍＷ／ｃｍ2、北斗電工製ポテンショスタットで電流−電圧曲線を測定した。
【００４１】
図５に、電流−電圧測定結果を示す。８．０３％の高い光電変換効率が得られた。電流密度：１５ｍＡ／ｃｍ２、開放電圧：０．６９３Ｖ、フィルファクター：０．７７６であった。
【産業上の利用可能性】
【００４２】
本発明のアナターゼ型チタニア微結晶集合体が示す高い光触媒活性を利用することによって、ホルムアルデヒド等の有害ガスの分解・除去、大気汚染の除去、殺菌・抗菌、水の分解による水素の発生などの機能材料として諸分野に適用される。
【図面の簡単な説明】
【００４３】
【図１】本実施例のチタニアの高分解能ＴＥＭ像を示す。
【図２】光触媒活性を示すヨウ素変換試験結果を示す。
【図３】光触媒活性を示すヨウ素変換試験結果を示す。
【図４】チタニアを用いた色素増感太陽電池の製造方法を示す。
【図５】太陽電池の電流−電圧測定結果を示す。
【図１】
2005075662.tif 000005
【図２】
2005075662.tif 000006
【図３】
2005075662.tif 000007
【図４】
2005075662.tif 000008
【図５】
2005075662.tif 000009